물 50 ml 에 KOH 3 . 29 g 를 녹인 후 에 알루미늄 포일 0 . 4 g 을 첨가 하 고 , 60 ℃ 에서 맑 은 용액 이 될 때 까지 12 시간 교반 하 였 다 . 상기 용액 에 테트라에틸 암모늄 하이드 록 사이드 ( TEAOH ) 7 . 93 g 을 넣 고 1 시간 동안 교반 하 였 다 . 상기 용액 에 40 중량 % SiO 2 가 포함 된 18 . 2 g 실리 카졸 ( 상품명 : Aldrich 사 의 Ludox - HS - 40 ) 을 첨가 하 고 1 시간 교반 하 였 다 . 상기 의 용액 을 165 ℃ 오븐 에서 250 rpm 의 교반 속도 로 저 어 주 면서 48 시간 동안 수열 반응 시켰 다 . 여과 후 얻 어 진 생성물 을 증류수 로 pH 가 중성 이 될 때 까지 세척 하 고 , 120 ℃ 에서 12 시간 건조 시켰 다 . 건조 시킨 생성물 을 550 ℃ 에서 소성 하 여 결정 이 뛰어난 SUZ - 4 ( K 5 Al 5 Si 31 O 72 ) 를 얻 었 다 ( K - SUZ - 4 라 한다 ) . 얻 어 진 제올라이트 SUZ - 4 의 XRD 패턴 ( 도 1 ) 을 확인 한 결과 문헌 값 과 일치 함 을 확인 하 였 고 ( 대한 화 학회지 , 48 , 623 , 2004 ; J . Phys . Chem . B , 103 , 197 , 1999 ) 표면적 은 380 m 2 / g 임 을 알 수 있 었 다 . 또한 이온 교환 된 제올라이트 를 제조 하 기 위해 소성 된 SUZ - 4 제올라이트 1 . 5 g 을 1 N 암모늄 나이트 레이트 수용액 20 ㎖ 에 넣 고 80 ℃ 에서 6 시간 동안 교반 시켰 다 . 상기 생성물 을 여과 하 고 증류수 로 3 번 세 척 한 후 이 를 120 ℃ 에서 건조 하 고 600 ℃ 에서 소성 하 였 다 . 상기 이온 교환 과정 을 4 회 반복 하 여 H - SUZ - 4 ( H 3 . 8 K 1 . 2 Al 5 Si 31 O 72 ) 제올라이트 를 얻 었 다 .